(57)【特許請求の範囲】
【請求項１】
一般式（１）で示される有機亜鉛化合物（Ａ）と、（ポリ）オキシアルキレン基を有しないエステル化合物、ポリエーテル化合物および鉱物油から選ばれる少なくとも１種のベース成分（Ｂ）とを必須に含有し、処理剤の不揮発分に占める該有機亜鉛化合物（Ａ）の重量割合が０．５〜６重量％である、合成繊維用処理剤。
【化１】
0005730144.tif 000008
（式中、Ｒ１〜Ｒ４は、それぞれ独立して、炭化水素基を示す。）
【請求項２】
処理剤の不揮発分に占める前記ベース成分（Ｂ）の重量割合が３０〜９８重量％である、請求項１に記載の合成繊維用処理剤。
【請求項３】
さらに、ポリオキシアルキレン基含有ヒドロキシ脂肪酸多価アルコールエステル、該多価アルコールエステルの少なくとも一つの水酸基を脂肪酸で封鎖したエステル、該多価アルコールエステルとジカルボン酸との縮合物および該縮合物の少なくとも一つの水酸基を脂肪酸で封鎖したエステルから選ばれる少なくとも１種の成分（Ｃ）を含有し、処理剤の不揮発分に占める成分（Ｃ）の重量割合が１〜３０重量％である、請求項１または２に記載の合成繊維用処理剤。
【請求項４】
前記ポリオキシアルキレン基含有ヒドロキシ脂肪酸多価アルコールエステルの重量平均分子量が１０００〜８０００である、請求項３に記載の合成繊維用処理剤。
【請求項５】
前記合成繊維が、ポリエステル繊維、ポリアミド繊維またはポリオレフィン繊維である、請求項１〜４のいずれかに記載の合成繊維用処理剤。
【請求項６】
原料合成繊維フィラメント糸条に対して、請求項１〜５のいずれかに記載の合成繊維用処理剤が付与された、合成繊維フィラメント糸条。
【請求項７】
請求項６に記載の合成繊維フィラメント糸条を含む、繊維構造物。
【発明の詳細な説明】
【技術分野】
【０００１】
本発明は、合成繊維用処理剤およびその利用に関するものである。さらに詳しくは、制電性、ラビング特性に優れた合成繊維用処理剤、該処理剤が付与された合成繊維フィラメント糸条および該糸条を含む繊維構造物に関するものである。
【背景技術】
【０００２】
合成繊維は、その紡糸工程において処理剤を付与し、その後、加熱延伸し得られる。得られた合成繊維は、織物や編み物といった繊維構造物に加工される。合成繊維フィラメント糸条を生産する工程では、静電気発生の問題、ガイドやローラーとの擦過による毛羽・断糸といった問題がある。また、得られた合成繊維フィラメント糸条を加工する工程では、静電気発生の問題、ガイドやローラーとの擦過による毛羽・断糸の問題に加えて、染色性不良といった問題が発生する。従来、これらの問題を防止するために、処理剤中にアルキルホスフェート塩やアルキルスルホネート塩を添加して静電気の発生を抑制したり、高分子量の界面活性剤を配合して油膜強化を図り、ラビング特性を向上させたりしていた。しかしながら、近年、生産の高速化や加工の高速化、単糸フィラメントの細デニール化や異型断面化により、ますます合成繊維フィラメント糸条の生産、およびそれを用いた繊維構造物の生産が困難となり、従来使用していた処理剤では充分な対応が取れなくなってきた。
【０００３】
従来、合成繊維の静電気発生や毛羽・断糸を抑える合成繊維用処理剤として提案されているものとしては、１）分子量２０００〜２００００の高分子量アマイド化合物を含有する合成繊維用処理剤（特許文献１）、２）ジアルキルアミンに炭素数２〜４のアルキレンオキサイドをランダム又はブロック状に付加した分子量１０００〜２００００のポリエーテル化合物を含有する合成繊維用処理剤（特許文献２）、３）エチレンオキサイド／プロピレンオキサイド＝４０／６０〜２０／８０（重量比）の割合で共重合した分子量５０００〜７０００のポリオキシアルキレングリコールと、炭素数８〜１４のモノカルボン酸と炭素数６〜１４のアルキルアミン塩又は第４級アンモニウム塩とを含有する合成繊維用処理剤（特許文献３）等が挙げられる。
【０００４】
しかしながら、特許文献１や特許文献２に記載の合成繊維用処理剤では、糸条の動摩擦増大が避けられず、近年のよりいっそう高速化された生産条件や加工条件では、毛羽・断糸の抑制が不充分である。さらに、特許文献３に記載の合成繊維用処理剤では、静電気の発生を充分に抑えることができない。
【先行技術文献】
【特許文献】
【０００５】
【特許文献１】特開昭６２−１６２０７８号公報
【特許文献２】特開平６−２２８８８５号公報
【特許文献３】特開平１０−２４５７２９号公報
【発明の概要】
【発明が解決しようとする課題】
【０００６】
本発明は、処理剤を付与した合成繊維フィラメント糸条を製造する際、および／または該合成繊維フィラメント糸条を含む繊維構造物を製造する際に、制電性が劣ることによる静電気の発生、ガイドやローラーとの擦過やラビング特性が劣ることにより生じる毛羽・断糸、染色性不良といった問題を低減する合成繊維用処理剤、該処理剤が付与された合成繊維フィラメント糸条と該糸条を含む繊維構造物を提供することを目的とする。
【課題を解決するための手段】
【０００７】
本発明者らは、上記の目的を達成するため鋭意研究を重ねた結果、特定の有機亜鉛化合物を特定量含有する合成繊維用処理剤であれば、静電気の発生、毛羽・断糸、染色性不良といった上記の問題を低減できることを見出し、本発明に到達した。
【０００８】
すなわち、本発明の合成繊維用処理剤は、一般式（１）で示される有機亜鉛化合物（Ａ）と、（ポリ）オキシアルキレン基を有しないエステル化合物、ポリエーテル化合物および鉱物油から選ばれる少なくとも１種のベース成分（Ｂ）とを必須に含有し、処理剤の不揮発分に占める該有機亜鉛化合物（Ａ）の重量割合が０．５〜６重量％である。
【０００９】
【化１】
0005730144.tif 000002
（式中、Ｒ１〜Ｒ４は、それぞれ独立して、炭化水素基を示す。）
【００１０】
処理剤の不揮発分に占める前記ベース成分（Ｂ）の重量割合が３０〜９８重量％であることが好ましい。
【００１１】
本発明の合成繊維用処理剤は、さらに、ポリオキシアルキレン基含有ヒドロキシ脂肪酸多価アルコールエステル、該多価アルコールエステルの少なくとも一つの水酸基を脂肪酸で封鎖したエステル、該多価アルコールエステルとジカルボン酸との縮合物および該縮合物の少なくとも一つの水酸基を脂肪酸で封鎖したエステルから選ばれる少なくとも１種の成分（Ｃ）を含有し、処理剤の不揮発分に占める成分（Ｃ）の重量割合が１〜３０重量％であることが好ましい。また、ポリオキシアルキレン基含有ヒドロキシ脂肪酸多価アルコールエステルの重量平均分子量は１０００〜８０００であることが好ましい。
【００１２】
前記合成繊維は、ポリエステル繊維、ポリアミド繊維またはポリオレフィン繊維であることが好ましい。
【００１３】
本発明の合成繊維フィラメント糸条は、原料合成繊維フィラメント糸条に対して、上記の合成繊維用処理剤が付与されたものである。本発明の繊維構造物は、上記の合成繊維フィラメント糸条を含むものである。
【発明の効果】
【００１４】
本発明の合成繊維用処理剤は、該処理剤を付与した合成繊維フィラメント糸条を製造する際、および／または該合成繊維フィラメント糸条を含む繊維構造物を製造する際に、制電性が劣ることによる静電気の発生、ガイドやローラーとの擦過やラビング特性が劣ることにより生じる毛羽・断糸、染色性不良といった問題を低減することができる。
本発明の合成繊維フィラメント糸条は、該合成繊維フィラメント糸条を含む繊維構造物を製造する際に、静電気の発生、毛羽・断糸、染色性不良といった問題を低減することができる。本発明の繊維構造物は、静電気の発生を低減して製造することができ、毛羽・断糸、染色性不良が低減されたものである。
【図面の簡単な説明】
【００１５】
【図１】ラビング特性の測定装置の概略図である。
【発明を実施するための形態】
【００１６】
本発明は、特定の有機亜鉛化合物（Ａ）とベース成分（Ｂ）とを必須に含有し、該有機亜鉛化合物（Ａ）を特定量含む合成繊維用処理剤である。以下詳細に説明する。
【００１７】
（有機亜鉛化合物（Ａ））
有機亜鉛化合物（Ａ）は、本発明の合成繊維用処理剤の必須成分であり、上記一般式（１）で示される化合物である。処理剤が有機亜鉛化合物（Ａ）を必須に含有することにより、合成繊維フィラメント糸条を製造する際や繊維構造物を製造する際の静電気の発生、毛羽・断糸、染色不良を低減することができる。有機亜鉛化合物（Ａ）は、１種または２種以上を使用してもよい。
【００１８】
上記一般式（１）において、Ｒ１〜Ｒ４は、それぞれ独立して、炭化水素基を示す。Ｒ１〜Ｒ４は、１価の炭化水素基であり、アルキル基、アルケニル基、アリール基、アラルキル基、シクロアルキル基等を挙げることができる。これらの中でも、平滑性の点から、アルキル基、アルケニル基が好ましく、さらにはアルキル基が好ましい。
アルキル基、アルケニル基は、分岐型であっても直鎖型であってもよい。アルキル基、アルケニル基の炭素数としては、３〜１８が好ましく、３〜１２がより好ましく、４〜１０がさらに好ましく、４〜８が特に好ましい。炭素数が３未満の場合、処理剤に対する有機亜鉛化合物（Ａ）の相溶性が悪くなることがある。一方、炭素数が１８超の場合、制電性およびラビング特性が不充分となることがある。
アルキル基としては、メチル基、エチル基、プロピル基、イソプロピル基、ブチル基、イソブチル基、ｓｅｃ−ブチル基、ｔｅｒｔ−ブチル基、ペンチル基、イソペンチル基、ヘキシル基、ヘプチル基、オクチル基、デシル基、ドデシル基、ペンタデシル基、オクタデシル基等が挙げられる。
アルケニル基としては、ビニル基、１−プロペニル基、２−プロペニル基、イソプロペニル基、１−ブテニル基、２−ブテニル基、３−ブテニル基、１−オクテニル基、１−デセニル基、１−オクタデセニル基等が挙げられる。
【００１９】
Ｒ１〜Ｒ４がアリール基、アラルキル基の場合、それぞれの基の炭素数としては、次の範囲が好ましい。アリール基の炭素数としては、６〜２２が好ましく、６〜１６がより好ましく、６〜１０がさらに好ましい。このようなアリール基としては、たとえば、フェニル基、ビフェニル基、ナフチル基、アントリル基、フェナントリル基、トリル基、キシリル基等が挙げられる。アラルキル基の炭素数としては、７〜２２が好ましく、７〜１６がより好ましく、６〜１０がさらに好ましい。このようなアラルキル基としては、たとえば、ベンジル基、フェニルエチル基、メチルベンジル基、ナフチルメチル基等が挙げられる。
なお、上記アリール基およびアラルキル基は、置換基を有していてもよく、置換基の炭素数は、通常１〜３０、好ましくは２〜２６、さらに好ましくは３〜２４である。このような置換基としては、メチル基、エチル基、ｔ−ブチル基、オクチル基、ノニル基、ラウリル基、デシル基、トリデシル基、イソトリデシル基、セチル基、ステアリル基、オレイル基、ベヘニル基、スチリル基等が挙げられる。このような置換基の数は１つであっても複数であってもよく、複数の場合に複数種の置換基が混在していてもよい。
【００２０】
また、シクロアルキル基としては、シクロプロピル基、シクロブチル基、シクロペンチル基、シクロヘキシル基、シクロヘプチル基、シクロオクチル基、シクロオクタデシル基といった炭素数３〜１８のシクロアルキル基が挙げられる。
【００２１】
上記一般式（１）で示される有機亜鉛化合物（Ａ）としては、市販されているものを使用でき、また公知の手法で製造することもできる。
【００２２】
（ベース成分（Ｂ））
本発明の合成繊維用処理剤は、（ポリ）オキシアルキレン基を有しないエステル化合物（Ｂ１）、ポリエーテル化合物（Ｂ２）および鉱物油（Ｂ３）から選ばれる少なくとも１種のベース成分（Ｂ）を必須に含有するものである。ベース成分（Ｂ）は、処理剤の基本的な耐熱性、平滑性を発揮する成分である。
【００２３】
（ポリ）オキシアルキレン基を有しないエステル化合物（Ｂ１）とは、エステル化合物の分子中に（ポリ）オキシエチレン基、（ポリ）オキシプロピレン基、（ポリ）オキシブチレン基といった（ポリ）オキシアルキレン基を有しないものをいう。
エステル化合物（Ｂ１）としては、一価アルコールと一価カルボン酸との一価エステル（Ｂ１−１）、多価アルコールと一価カルボン酸との多価エステル（Ｂ１−２）、一価アルコールと多価カルボン酸との多価エステル（Ｂ１−３）等が挙げられる。エステル化合物（Ｂ１）は、１種または２種以上を併用してもよい。
【００２４】
一価エステル（Ｂ１−１）を構成する一価アルコールとしては、脂肪族一価アルコールや芳香族一価アルコール等が挙げられる。一価アルコールは、１種または２種以上を併用してもよい。
脂肪族１価アルコールとしては、特に限定はなく、飽和であっても不飽和であってもよい。脂肪族１価アルコールの炭素数は、８〜２４が好ましく、１４〜２４がより好ましく、１８〜２２がさらに好ましい。脂肪族１価アルコールは、飽和脂肪族１価アルコールと不飽和脂肪族１価アルコールを併用してもよい。
【００２５】
脂肪族１価アルコールとしては、オクチルアルコール、イソオクチルアルコール、ラウリルアルコール、ミリスチルアルコール、ミリストレイルアルコール、セチルアルコール、イソセチルアルコール、パルミトレイルアルコール、ステアリルアルコール、イソステアリルアルコール、オレイルアルコール、エライジルアルコール、バクセニルアルコール、ガドレイルアルコール、アルギジニルアルコール、イソイコナニルアルコール、エイコセノイルアルコール、ベヘニルアルコール、イソドコサニルアルコール、エルカニルアルコール、リグノセリニルアルコール、イソテトラドコサニルアルコール、ネルボニルアルコール、セロチニルアルコール、モンタニルアルコール、メリシニルアルコール等が挙げられる。
芳香族アルコール１価アルコールとしては、フェノール、アルキルベンゼンアルコール等が挙げられる。
【００２６】
一価エステル（Ｂ１−１）を構成する一価カルボン酸としては、一価の脂肪族カルボン酸（脂肪酸）、一価の芳香族カルボン酸等が挙げられる。一価カルボン酸は、１種または２種以上を併用してもよい。
脂肪酸としては、特に限定はなく、飽和であっても不飽和であってもよい。脂肪酸の炭素数は、８〜２４が好ましく、１４〜２４がより好ましく、１８〜２２がさらに好ましい。脂肪酸は、飽和脂肪酸と不飽和脂肪酸を併用してもよい。
【００２７】
脂肪酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデシル酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソイコサン酸、ガドレイン酸、エイコセン酸、ベヘン酸、イソドコサン酸、エルカ酸、リグノセリン酸、イソテトラドコサン酸、ネルボン酸、セロチン酸、モンタン酸、メリシン酸等が挙げられる。
一価の芳香族カルボン酸としては、安息香酸、トルイル酸、ナフトエ酸、サリチル酸、没食子酸、ケイ皮酸等が挙げられる。
【００２８】
一価エステル（Ｂ１−１）としては、例えば、メチルオレエート、ブチルステアレート、イソオクチルパルミテート、イソオクチルステアレート、イソオクチルオレエート、イソオクチルパルミテート、ラウリルオレエート、イソトリデシルステアレート、ヘキサデシルステアレート、イソステアリルオレート、オレイルラウレート、オレイルオレエート等が挙げられる。
【００２９】
多価エステル（Ｂ１−２）を構成する多価アルコールとしては、二価以上のアルコールであれば、特に限定はない。多価アルコールとしては、脂肪族多価アルコール、芳香族多価アルコール等が挙げられる。多価アルコールは１種または２種以上を併用してもよい。
脂肪族多価アルコールとしては、エチレングリコール、ジエチレングリコール、トリエチレングリコール、テトラエチレングリコール、プロピレングリコール、ジプロピレングリコール、トリプロピレングリコール、１，２−ブタンジオール、１，３−ブタンジオール、１，４−ブタンジオール、２−メチル−１，３−プロパンジオール、１，５−ペンタンジオール、１，６−ヘキサンジオール、ネオペンチルグリコール、シクロヘキサンジオール、シクロヘキサンジメタノール、グリセリン、トリメチロールプロパン、ペンタエリスリトール、エリスリトール、ジグリセリン、ソルビタン、ソルビトール、ジトリメチロールプロパン、ジペンタエリスリトール、トリグリセリン、テトラグリセリン、ショ糖等が挙げられる。
芳香族多価アルコールとしては、ビスフェノールＡ、ビスフェノールＺ、１，３，５−トリヒドロキシメチルベンゼン等が挙げられる。
【００３０】
多価エステル（Ｂ１−２）を構成する一価カルボン酸としては、エステル（Ｂ１−１）で記載したものと同じものが挙げられる。
【００３１】
多価エステル（Ｂ１−２）としては、例えば、ジエチレングリコールジオレート、ヘキサメチレングリコールジオレート、ネオペンチルグリコールジラウレート、トリメチロールプロパントリラウレート、トリメチロールプロパントリカプリレート、グリセリントリオレート、ペンタエリスリトールテトラオレート、ビスフェノールＡジラウレートチオジプロパノールジラウレート、ペンタエリスリトールＣ８・Ｃ１０カルボン酸混合エステル、１，６−ヘキサンジオールジイソステアレート等が挙げられる。
【００３２】
多価エステル（Ｂ１−３）を構成する一価アルコールとしては、エステル（Ｂ１−１）で記載したものと同じものが挙げられる。
【００３３】
多価エステル（Ｂ１−３）を構成する多価カルボン酸としては、二価以上であれば、特に限定はない。多価カルボン酸としては、脂肪族多価カルボン酸、芳香族多価カルボン酸等が挙げられる。多価カルボン酸は１種または２種以上を併用してもよい。なお、本発明で用いる脂肪族多価カルボン酸は、チオジプロピオン酸等の含硫黄多価カルボン酸を含まない。
脂肪族多価カルボン酸としては、クエン酸、イソクエン酸、リンゴ酸、アコニット酸、オキサロ酢酸、オキサロコハク酸、コハク酸、フマル酸、マレイン酸、グルタル酸、アジピン酸、ピメリン酸、スベリン酸、アゼライン酸、セバシン酸等が挙げられる。
芳香族多価カルボン酸としては、フタル酸、イソフタル酸、テレフタル酸、メリト酸、トリメリット酸等が挙げられる。
【００３４】
多価エステル（Ｂ１−３）としては、例えば、ジオレイルマレート、ジイソトリデシルアジペート、ジオレイルアジペート、ジオクチルセバケート、ジオクチルアゼレート、ジオクチルフタレート、トリオクチルトリメリテート、トリイソステアリルトリメリテート等が挙げられる。
【００３５】
これらエステル化合物（Ｂ１）の重量平均分子量は、２００〜２６００が好ましく、４００〜２０００がより好ましく、６００〜１５００がさらに好ましい。
上記のエステル化合物（Ｂ１）の製造方法としては、特に限定はなく、公知のエステル化の手法を採用できる。
【００３６】
ポリエーテル化合物（Ｂ２）は、エチレンオキサイド（ＥＯ）プロピレンオキサイド（ＰＯ）、ブチレンオキサイド（ＢＯ）等のアルキレンオキサイド（ＡＯ）を付加重合させたポリアルキレングリコールであり、その中でもプロピレンオキサイド（ＰＯ）とエチレンオキサイド（ＥＯ）とを付加重合させたポリアルキレングルコール共重合体が好ましい。ポリエーテル化合物（Ｂ２）は、１種または２種以上を併用してもよい。ポリアルキレングルコール共重合体は、ＰＯ、ＥＯのランダム型またはブロック型の共重合であり、この共重合体の片末端または両末端が、１価以上のアルコール類や塩基酸類等により、エーテル結合やエステル結合を介して封鎖されていてもよい。かかるポリアルキレングルコール共重合体は、公知の方法によりＰＯ、ＥＯを共重合することで得られる。
【００３７】
ポリエーテル化合物（Ｂ２）のＰＯ／ＥＯのモル比は、２０／８０〜９０／１０が好ましく、２５／７５〜９０／１０がより好ましい。ＰＯ／ＥＯのモル比が２０／８０未満の場合、油剤への相溶性が悪くなる場合がある。一方、９０／１０超の場合、集束性が悪くなる場合がある。
ポリエーテル化合物（Ｂ２）の重量平均分子量は、１０００〜２００００が好ましく、１５００〜１２０００がより好ましく、１５００〜８０００がさらに好ましい。重量平均分子量が２００未満の場合、集束性が悪くなる場合がある。一方、重量平均分子量が２００００超の場合、処理剤への相溶性が劣り、粘度も高くなり過ぎ、処理剤の糸への均一付着性が劣る場合がある。なお、本発明での重量平均分子量は、東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。
【００３８】
鉱物油（Ｂ３）としては、特に限定はないが、マシン油、スピンドル油、流動パラフィン等を挙げることができる。鉱物油は、１種または２種以上を併用してもよい。
鉱物油の粘度（レッドウッド粘度、２５℃）は、耐熱性の点から、１５０〜５００秒が好ましく、１５０〜３００秒がさらに好ましい。
【００３９】
（成分（Ｃ））
本発明の合成繊維用処理剤は、ポリオキシアルキレン基含有ヒドロキシ脂肪酸多価アルコールエステル、該ポリオキシアルキレン基含有ヒドロキシ脂肪酸多価アルコールエステルの少なくとも一つの水酸基を脂肪酸で封鎖したエステル、該ポリオキシアルキレン基含有ヒドロキシ脂肪酸多価アルコールエステルとジカルボン酸との縮合物および該縮合物の少なくとも一つの水酸基を脂肪酸で封鎖したエステルから選ばれる少なくとも１種の成分（Ｃ）を含有することが好ましい。このような成分（Ｃ）を有機亜鉛金属化合物（Ａ）と用いることにより、フィラメント糸条の集束性が向上し、毛羽・断糸を防止する効果、特に高速化での延伸で糸の損傷防止に効果を発揮する。
【００４０】
ポリオキシアルキレン基含有ヒドロキシ脂肪酸多価アルコールエステル（以下、ポリヒドロキシエステルということがある）は、構造上、ポリオキシアルキレン基含有ヒドロキシ脂肪酸と多価アルコールとのエステルであり、多価アルコールの水酸基のうち、２個以上（好ましくは全部）の水酸基がエステル化されている。したがって、ポリオキシアルキレン基含有ヒドロキシ脂肪酸多価アルコールエステルは、複数の水酸基を有するエステルである。
【００４１】
ポリオキシアルキレン基含有ヒドロキシ脂肪酸は、脂肪酸の炭化水素基に酸素原子を介してポリオキシアルキレン基が結合した構造を有し、ポリオキシアルキレン基の脂肪酸の炭化水素基と結合していない片末端が水酸基となっている。
ポリヒドロキシエステルとしては、たとえば、炭素数６〜２２（好ましくは１２〜２２）のヒドロキシ脂肪酸と多価アルコールとのエステル化物のアルキレンオキシド付加物を挙げることができる。
【００４２】
炭素数６〜２２のヒドロキシ脂肪酸としては、たとえば、ヒドロキシカプリル酸、ヒドロキシカプリン酸、ヒドロキシウンデカン酸、ヒドロキシラウリン酸、ヒドロキシステアリン酸、リシノール酸挙げられ、ヒドロキシステアリン酸、リシノール酸が好ましい。多価アルコールとしては、たとえば、エチレングリコール、グリセリン、ソルビトール、ソルビタン、トリメチロールプロパン、ペンタエリスリトール等が挙げられ、グリセリンが好ましい。アルキレンオキシドとしては、エチレンオキシド、プロピレンオキシド、ブチレンオキシド等の炭素数２〜４のアルキレンオキシドが挙げられる。
【００４３】
アルキレンオキシドの付加モル数は、上記ヒドロキシ脂肪酸多価アルコールエステルの水酸基１モル当量当り、好ましくは５〜８０、さらに好ましくは５〜３０である。アルキレンオキシドに占めるエチレンオキシドの割合は、好ましくは５０モル％以上、さらに好ましくは８０モル％以上である。
２種類以上のアルキレンオキシドを付加する場合、それらの付加順序は特に限定されるものでなく、付加形態はブロック状、ランダム状のいずれでもよい。アルキレンオキシドの付加は公知の方法により行うことができるが、塩基性触媒の存在下にて行うことが一般的である。
【００４４】
ポリヒドロキシエステルは、たとえば、多価アルコールとヒドロキシ脂肪酸（ヒドロキシモノカルボン酸）を通常の条件でエステル化してエステル化物を得て、次いでこのエステル化物にアルキレンオキシドを付加反応させることによって製造できる。ポリヒドロキシエステルは、ひまし油などの天然から得られる油脂やこれに水素を添加した硬化ひまし油を用い、さらにアルキレンオキシドを付加反応させることによっても、好適に製造できる。
ポリヒドロキシエステルを製造する場合、多価アルコールの水酸基１モル当量あたりのヒドロキシ脂肪酸のカルボキシル基モル当量は、０．５〜１の範囲であることが好ましい。
【００４５】
成分（Ｃ）には、上述のポリヒドロキシエステルの少なくとも１つの水酸基を脂肪酸で封鎖したエステルも含まれる。封鎖する脂肪酸の炭素数は１０〜５０が好ましく、１２〜１８がさらに好ましい。脂肪酸中の炭化水素基の炭素数は分布があってもよく、炭化水素基は直鎖状であっても分岐を有していてもよく、飽和であっても不飽和であってもよく、多環構造を有していてもよい。このような脂肪酸としては、たとえば、ラウリン酸、ミリスチン酸、パルミチン酸、ステアリン酸、オレイン酸、イコサン酸、ベヘン酸、リグノセリン酸、ネルボン酸、セロチン酸、モンタン酸、メリシン酸、ラノリン脂肪酸等が挙げられる。エステル化の方法、反応条件等については特に限定はなく、公知の方法、通常の条件を採用できる。
【００４６】
また、成分（Ｃ）には、上述のポリヒドロキシエステルとジカルボン酸との縮合物（以下、縮合物ということがある）も含まれる。ジカルボン酸の炭素数については、２〜１０が好ましく、２〜８がさらに好ましい。このようなジカルボン酸としては、たとえば、シュウ酸、マロン酸、コハク酸、グルタル酸、アジピン酸、ピメリン酸、スベリン酸、アゼライン酸、セバシン酸、マレイン酸、フタル酸等が挙げられる。ジカルボン酸と共に、ラウリン酸、オレイン酸、ステアリン酸、ベヘン酸、安息香酸等のジカルボン酸以外のカルボン酸を２０％以下（好ましくは１０％以下）含有してもよい。ポリヒドロキシエステルとジカルボン酸との縮合物を製造する場合、ポリヒドロキシエステルの水酸基１モル当量あたりのジカルボン酸のカルボキシル基モル当量は、０．２〜１の範囲であることが好ましく、０．４〜０．８がさらに好ましい。エステル化の方法、反応条件等については特に限定はなく、公知の方法、通常の条件を採用できる。
【００４７】
また、成分（Ｃ）には、上述の縮合物の少なくとも１つの水酸基を脂肪酸で封鎖したエステルも含まれる。脂肪酸としては、「ポリヒドロキシエステルの少なくとも１つの水酸基を脂肪酸で封鎖したエステル」で記載したものと同様なものを挙げることができる。
【００４８】
成分（Ｃ）の重量平均分子量は、１０００〜８０００が好ましい。重量平均分子量が１０００未満の場合は、糸条の集束性が低下し、操業性が悪化することがある。一方、重量平均分子量が８０００超の場合は、糸条の動摩擦が高くなり、毛羽、断糸の原因となることがある。
【００４９】
成分（Ｃ）におけるアルキレンオキサイドの付加量は、３０〜６０重量％が好ましい。３０重量％未満の場合は、糸条の集束性が低下し、操業性が悪化することがある。一方、６０重量％を超えると、処理剤の相溶性が悪化し、処理剤の機能が低下することがある。
【００５０】
成分（Ｃ）としては、例えば、硬化ヒマシ油エチレンオキサイド付加物、ヒマシ油エチレンオキサイド付加物、硬化ヒマシ油エチレンオキサイド付加物トリオレエート、ヒマシ油エチレンオキサイド付加物トリオレエート、硬化ヒマシ油エチレンオキサイド付加物トリステアレート、ヒマシ油エチレンオキサイド付加物トリステアレート、硬化ヒマシ油エチレンオキサイド付加物とマレイン酸との縮合物、硬化ヒマシ油エチレンオキサイド付加物とマレイン酸との縮合物の水酸基をステアリン酸で封鎖したエステルなどが挙げられる。これらのなかでも処理剤の耐熱性と相溶性の点で、硬化ヒマシ油エチレンオキサイド付加物、硬化ヒマシ油エチレンオキサイド付加物トリオレエート、硬化ヒマシ油エチレンオキサイド付加物トリステアレート、硬化ヒマシ油エチレンオキサイド付加物とマレイン酸との縮合物の水酸基をステアリン酸で封鎖したエステルが好ましい。
【００５１】
（合成繊維用処理剤）
本発明の合成繊維用処理剤は、前述の有機亜鉛化合物（Ａ）とベース成分（Ｂ）とを必須に含有し、有機亜鉛化合物（Ａ）を特定量含むものである。処理剤の不揮発分に占める有機亜鉛化合物（Ａ）の重量割合は、０．５〜６重量％であり、０．５〜５重量％が好ましく、１．０〜４．５重量％がより好ましく、１．５〜４重量％がさらに好ましい。有機亜鉛化合物（Ａ）の重量割合が０．５重量％未満の場合、制電性およびラビング特性が不充分となり、製糸速度や後加工速度を上げた場合、発生静電気量および毛羽・断糸や染色不良の発生が増加する。また、６重量％より多くなると、糸条の動摩擦が高くなり、毛羽・断糸の原因となる。
なお、本発明における不揮発分とは、処理剤を１０５℃で熱処理して溶媒等を除去し、恒量に達した時の絶乾成分をいう。
【００５２】
処理剤の不揮発分に占めるベース成分（Ｂ）の重量割合は、３０〜９８重量％が好ましく、３５〜９５重量％がより好ましく、４０〜９０重量％がさらに好ましく、４５〜８５重量％が特に好ましい。ベース成分（Ｂ）がエステル化合物（Ｂ１）を含む場合、処理剤の不揮発分に占めるエステル化合物（Ｂ１）の重量割合は、３０〜８０重量％が好ましく、３５〜７５重量％がより好ましく、４０〜６０重量％がさらに好ましい。ベース成分（Ｂ）がポリエーテル化合物（Ｂ２）を含む場合、処理剤の不揮発分に占めるポリエーテル化合物（Ｂ２）の重量割合は、３０〜９８重量％が好ましく３５〜９５重量％がより好ましく、４０〜９０重量％がさらに好ましく、４５〜８５重量％が特に好ましい。ベース成分（Ｂ）が鉱物油（Ｂ３）を含む場合、処理剤の不揮発分に占める鉱物油（Ｂ３）の重量割合は、３０〜８０重量％が好ましく、３５〜７５重量％がより好ましく、４０〜６０重量％がさらに好ましい。
【００５３】
成分（Ｃ）を含有する場合、処理剤の不揮発分に占める成分（Ｃ）の重量割合は、１〜３０重量％が好ましく、５〜２５重量％がより好ましく、８〜２０重量％がさらに好ましい。重量割合が１重量％未満の場合、糸条の集束性が低下し、操業性が悪化することがある。一方、３０重量％を超える場合、糸条の動摩擦が高くなり、毛羽、断糸の原因となることがある。
【００５４】
本発明の合成繊維用処理剤は、処理剤のエマルション化、繊維への付着性補助、繊維からの処理剤の水洗、繊維への制電性、潤滑性、集束性の付与等のために、さらに界面活性剤を含有してもよい。界面活性剤は１種または２種以上を併用してもよい。このような界面活性剤としては、例えば、ポリオキシエチレンラウリルエーテル、ポリオキシエチレンオレイルエーテル、ポリオキシエチレンノニルフェニールエーテル、ポリオキシエチレンラウリルアミノエーテル、ポリエチレングリコールモノラウレート、ポリエチレングリコールジラウレート、ポリエチレングリコールモノオレート、ポリエチレングリコールジオレート、ポリオキシエチレングリセリンモノラウレート、ポリオキシエチレンソルビタントリオレート等の非イオン性界面活性剤；アルキルホスフェートの金属塩／またはアミン塩、ポリオキシエチレンアルキルホスフェートの金属塩／またはアミン塩、アルカンスルホン酸塩、脂肪酸石鹸等のアニオン性界面活性剤；アルキルアミン塩、アルキルイミダゾリニウム塩、第４級アンモニウム塩等のカチオン性界面活性剤；ラウリルジメチルベタイン、ステアリルジメチルベタイン等の両性界面活性剤等が挙げられる。これら界面活性剤は、１種又は２種以上で併用してもよい。界面活性剤を含有する場合の処理剤の不揮発分に占める界面活性剤の重量割合は、特に限定はないが、０．１〜５０重量％が好ましく、０．１〜３０重量％がより好ましい。なお、ここでいう界面活性剤は、重量平均分子量が１０００未満のものをいう。
【００５５】
また、本発明の合成繊維用処理剤は、チオジプロピオン酸と脂肪族アルコールとのジエステル化合物や含芳香環シリコーン化合物を含有してもよい。なお、処理剤がこのジエステル化合物を含有する場合、前述のエステル化合物（Ｂ１）は、このジエステル化合物を除くものとする。
【００５６】
チオジプロピオン酸と脂肪族アルコールとのジエステル化合物は、抗酸化能を有する成分である。該ジエステル化合物を使用することで、処理剤の耐熱性を高めることができる。１種または２種以上を使用してもよい。該ジエステル化合物を構成するチオジプロピオン酸の分子量は、４００〜１０００が好ましく、５００〜９００がより好ましく、６００〜８００がさらに好ましい。該ジエステル化合物を構成する脂肪族アルコールは、飽和であっても不飽和であってもよい。また、脂肪族アルコールは、直鎖状であっても分岐構造を有していてもよいが、分岐構造を有するものが好ましい。脂肪族アルコールの炭素数は８〜２４が好ましく、１２〜２４がより好ましく、１６〜２４がさらに好ましい。脂肪族アルコールとしては、例えば、オクチルアルコール、２−エチルヘキシルアルコール、デシルアルコール、ラウリルアルコール、ミリスチルアルコール、イソセチルアルコール、オレイルアルコールおよびイソステアリルアルコールなどが挙げられ、これらの中でもオレイルアルコール、イソステアリルアルコールが好ましい。
【００５７】
本発明の処理剤が前記ジエステル化合物を含有する場合、処理剤の不揮発分に占める前記ジエステル化合物の重量割合は、０．１〜４０重量％が好ましく、１〜１５重量％がより好ましく、３〜１２重量％がさらに好ましい。４０重量％を越えると、熱ローラーなどの加熱体の表面の汚れ発生が多くなる場合がある。
【００５８】
含芳香環シリコーン化合物とは、ジメチルポリシロキサン等のポリシロキサンの両末端、片末端、側鎖、側鎖両末端の少なくとも１ヶ所において、フェニル基、ナフタレン基等の芳香環を有する基で変性された変性シリコーンをいう。含芳香環シリコーン化合物は１種または２種以上を使用してもよい。
含芳香環シリコーン化合物としては、フェニル変性ジメチルポリシロキサン、ジフェニルポリシロキサン等が用いられる。粘度（２５℃）は１０〜５００ｍｍ２／ｓが好ましく、２０〜２００ｍｍ２／ｓがより好ましく、５０〜１００ｍｍ２／ｓがさらに好ましい。ポリシロキサン鎖を構成するメチル基（Ｍ）と芳香環を有する基（Ｐ）のモル比（Ｍ／Ｐ）は、１０以下が好ましく、５以下がより好ましく、２以下がさらに好ましく、０が特に好ましい。
【００５９】
本発明の処理剤が前記含芳香環シリコーン化合物を含有するとき、処理剤の不揮発分に占めるシリコーン化合物の重量割合は、０．１〜５重量％が好ましく、１〜３重量％がより好ましい。
【００６０】
また、本発明の合成繊維用処理剤は、耐熱性を付与するため、さらに酸化防止剤を含有してもよい。酸化防止剤としては、フェノール系、チオ系、ホスファイト系等の公知のものが挙げられる。酸化防止剤は１種または２種以上を併用してもよい。酸化防止剤を含有する場合の処理剤の不揮発分に占める酸化防止剤の重量割合は、特に限定はないが、０．１〜５重量％が好ましく、０．１〜３重量％が好ましい。
【００６１】
また、本発明の合成繊維用処理剤は、更に原液安定剤（例えば、水、エチレングリコール、プロピレングリコール）を含有してもよい。処理剤に占める原液安定剤の重量割合は、０．１〜３０重量％が好ましく、１〜２０重量％がさらに好ましい。
【００６２】
本発明の合成繊維用処理剤は、不揮発分のみからなる前述の成分で構成されていてもよく、不揮発分と原液安定剤とから構成されてもよく、不揮発分を低粘度鉱物油で希釈したものでもよく、水中に不揮発分を乳化した水系エマルジョンであってもよい。本発明の合成繊維用処理剤が水中に不揮発分を乳化した水系エマルジョンの場合、不揮発分の濃度は５〜３０重量％が好ましく、６〜２０重量％がより好ましい。
【００６３】
本発明の合成繊維用処理剤の製造方法については、特に限定はなく、公知の方法を採用することができる。合成繊維用処理剤は、構成する前記の各成分を任意の順番で添加混合することによって製造される。
【００６４】
（合成繊維フィラメント糸条）
本発明の合成繊維フィラメント糸条は、原料合成繊維フィラメント糸条に対して、本発明の合成繊維用処理剤が付与されたものである。合成繊維用処理剤の不揮発分の付与量は、原料フィラメント糸条に対して、０．２〜４重量％が好ましく、０．３〜２重量％がより好ましく、０．３５〜１．５重量％がさらに好ましい。０．２重量％未満の場合、繊維を処理剤で充分覆うことができず、毛羽や断糸が発生する場合がある。一方、４重量％超の場合、処理剤付与工程での処理剤飛散が増え、作業環境を悪化させる場合がある。
原料合成繊維フィラメント糸条に本発明の合成繊維用処理剤を付与する方法としては、特に限定はなく、公知の方法を採用することできる。通常、原料合成繊維フィラメント糸条の紡糸工程または延伸工程で付与され、原料合成繊維フィラメントに対して、不揮発分のみからなる処理剤、不揮発分を低粘度鉱物油で希釈した処理剤、又は水中に不揮発分を乳化した水系エマルジョン処理剤をオイリングローラーやガイドオイリング等を用いて付与する方法等が挙げられる。
【００６５】
（原料）合成繊維フィラメント糸条としては、ポリエステル繊維、ポリアミド繊維、ポリオレフィン繊維等の合成繊維のフィラメント糸条が挙げられる。本発明の合成繊維用処理剤は、ポリエステル繊維、ポリアミド繊維、ポリオレフィン繊維等の合成繊維に適している。ポリエステル繊維としては、エチレンテレフタレートを主たる構成単位とするポリエステル（ＰＥＴ）、トリメチレンエチレンテレフタレートを主たる構成単位とするポリエステル（ＰＴＴ）、ブチレンエチレンテレフタレートを主たる構成単位とするポリエステル（ＰＢＴ）、乳酸を主たる構成単位とするポリエステル（ＰＬＡ）等が挙げられ、ポリアミド繊維としては、ナイロン６、ナイロン６６等が挙げられ、ポリオレフィン繊維としては、ポリプロピレン等が挙げられる。また、近年発展を遂げているアラミド繊維や高強度ポリエチレン繊維、芳香族ポリエステル繊維といったスーパー繊維にも好適に用いられる。合成繊維フィラメント糸条の製造方法としては、特に限定はなく、公知の手法を採用できる。
【００６６】
（繊維構造物）
本発明の繊維構造物は、本発明の合成繊維用処理剤が付与された合成繊維フィラメント糸条を含むものである。具体的には、本発明の合成繊維用処理剤が付与された合成繊維フィラメント糸条を用いてウォータージェット織機、エアジェット織機、または、レピア織機で織られた織物、および丸編み機、経編み機、または、緯編み機で編まれた編物である。また繊維構造物の用途としては、タイヤコード、シートベルト、エアバッグ、魚網、ロープ等の産業資材、衣料用等が挙げられる。織物、編物を製造する方法としては、特に限定はなく、公知の手法を採用できる。
【００６７】
本発明の繊維構造物は、本発明の合成繊維用処理剤が付与された合成繊維フィラメント糸条を用いているので、静電気の発生を低減して製造することができ、毛羽・断糸、染色性不良が低減される。
【実施例】
【００６８】
以下の実施例および比較例で本発明を詳細に説明するが、本発明はこれらに限定されるものではない。なお、文中および表中の「％」は「重量％」を意味する。
【００６９】
（実施例１〜１５および比較例１〜６）
表２、３に記載の成分（成分詳細は表１に記載）を混合攪拌して、各実施例・比較例の合成繊維用処理剤を調整した。なお、表２及び表３中の配合表の数字は重量部数で示す。次に、処理剤に占める不揮発分濃度が２０重量％になるよう、合成繊維用処理剤を水中油型に分散させた（Ｏ／Ｗ型エマルション状態にした）処理剤を調製した。
紡糸速度１０００ｍ／ｍｉｎ、糸条フィラメントへの処理剤の不揮発分の付与量が０．８重量％になる条件で、紡糸直後のポリエステル繊維糸条フィラメントに、メタリングポンプ装置を用いてこの処理剤を付与して一旦捲き取ること無く直接延伸を行い、処理剤が付与された糸条（１１００ｄｔｅｘ／１９２ｆ）を得た。このフィラメント糸条を用いて、２０℃、６５％ＲＨの温湿度条件下で、下記の方法により、平滑性、制電性、ラビング試験、集束性、処理剤相溶性、染色性の評価を行った。その結果を表２、３に示す。
【００７０】
（平滑性）
走糸法摩擦測定機（東レエンジニアリング製ＹＦ−８７０）を用い、下記条件で摩擦を測定し、摩擦係数を算出した。
糸速度：１００ｍ／ｍｉｎ
ホットローラー温度：２０℃
摩擦体：φ４０ｍｍ梨地クロムピン
接触角（θ）：π（ラジアン）
荷重（Ｔ１）：５００ｇ
摩擦係数＝（１／θ）ｌｎ（Ｔ２／Ｔ１）    
Ｔ２：測定張力
＜判定方法＞
平滑性良好：摩擦係数０．１９０以下
平滑性不良：摩擦係数０．１９０より大
【００７１】
（制電性）
走糸法摩擦測定機を用い、摩擦特性を測定した時に摩擦体で発生する静電気量を集電気（春日式集電器：ＫＳ−５２５）で測定した。
＜判定方法＞
制電性良好：−０．５〜＋０．５ｋＶ
制電性不良：−０．５ｋＶ以下、＋０．５ｋＶ以上
【００７２】
（ラビング特性）
図１の装置を用い、下記条件で処理剤を付与した糸条が切断するまでのストローク回数を測定した。数値が大きいほど、ラビング特性は良好である。
荷重Ｗ：３００ｇ
撚り掛け数：２回
繊維−繊維の交差角度：６０°
＜判定方法＞
ラビング性良好：１５０回以上
ラビング性不良：１５０回未満
【００７３】
（集束性）
フィラメント糸条を水平に設置した棒に固定し、棒からの長さが３０ｃｍとなるように調整する。更に、フィラメント糸条下方に荷重（２００ｇ）を掛ける。次に、鋏で糸条中央を切断し、その際の切断部分の糸バラケ状態を目視判定した。なお、表では集束性と示す。
＜判定方法＞
○：殆ど糸はバラケていない
×：切り口から上方向に糸が１０ｃｍ以上割れた
【００７４】
（処理剤相溶性）
各成分を添加混合した時の処理剤の相溶化状態を目視判定した。
＜判定方法＞
○：透明均一化している
×：２相分離、あるいは、曇りが認められた
【００７５】
（染色性）
得られたポリエステルフィラメント糸条を（株）小池機械製作所製の丸編み機で筒編みを作製し、ポリエステル編地の染色処理を行った。染色処理を行ったポリエステル編地をグレースケールに装着し、編地１ｍ当たりの染色欠点数から以下の基準により染色性を評価した。
＜判定方法＞
染色欠点無し：◎
染色欠点 1個 以上2個未満：○
染色欠点2個以上10個未満：△
染色欠点10個以上：×
【００７６】
（実施例１６〜２１および比較例７〜１０）
表４に記載の成分（成分詳細は表１に記載）を混合攪拌して、各実施例・比較例の合成繊維用処理剤を調整した。次に、処理剤に占める不揮発分濃度が１３重量％になるよう、合成繊維用処理剤を水中油型に分散させた（Ｏ／Ｗ型エマルション状態にした）処理剤を調製した。
次いで、エクストルーダーで口金から吐出、冷却固化された、酸化チタンを０．４％含有したポリエステルセミダル糸条フィラメントに対して、メタリングポンプ装置を用いたガイドオイリング方式にて、処理剤の不揮発分の付与量が０．８重量％となるようＯ／Ｗ型エマルションを付与し、一旦捲き取ること無く引続いて延伸を行い、処理剤が付与された糸条（８４ｄｔｅｘ／３６ｆ）を得た。このフィラメント糸条を用いて、２０℃、６５％ＲＨの温湿度条件下で、制電性、集束性、処理剤相溶性、染色性については実施例１〜１５と同じ方法により、平滑性、ラビング特性については下記の方法により評価を行った。その結果を表４に示す。
【００７７】
（平滑性）
走糸法摩擦測定機（東レエンジニアリング製ＹＦ−８７０）を用い、下記条件で摩擦を測定し、摩擦係数を算出した。
糸速度：１００ｍ／ｍｉｎ
ホットローラー温度：２０℃
摩擦体：φ４０ｍｍ梨地クロムピン
接触角（θ）：π（ラジアン）
荷重（Ｔ１）：１０ｇ
摩擦係数＝（１／θ）ｌｎ（Ｔ２／Ｔ１）    
Ｔ２：測定張力
＜判定方法＞
平滑性良好：摩擦係数０．２３０以下
平滑性不良：摩擦係数０．２３０より大
【００７８】
（ラビング特性）
図１の装置を用い、下記条件で処理剤を付与した糸条が切断するまでのストローク回数を測定した。数値が大きいほど、ラビング特性は良好である。
荷重Ｗ：１５０ｇ
撚り掛け数：１．５回
繊維−繊維の交差角度：４５°
＜判定方法＞
ラビング性良好：１５０回以上
ラビング性不良：１５０回未満
【００７９】
（実施例２２〜２３および比較例１１〜１３）
表５に記載の成分（成分詳細は表１に記載）を混合攪拌して、各実施例・比較例の合成繊維用処理剤を調整した。次に、処理剤に占める不揮発分濃度が１０重量％になるよう、合成繊維用処理剤を水中油型に分散させた（Ｏ／Ｗ型エマルション状態にした）処理剤を調製した。
次いで、エクストルーダーで口金から吐出、冷却固化された、酸化チタン含有量０．４重量％のポリエステルセミダル糸条に対して、メタリングポンプ装置を用いたガイドオイリング方式にて、処理剤の不揮発分の付与量が０．４重量％となるようＯ／Ｗ型エマルションを付与し、１３３ｄｔｅｘ／３６ｆの部分配向糸（Ｐａｒｔｉａｌｌｙ  Ｏｒｉｅｎｔｅｄ  Ｙａｒｎ；以下ＰＯＹと略す）を紡糸し、３０００ｍ／ｍｉｎの速度で巻き取ることで、１０ｋｇ捲きチーズを得た。次に、得られたＰＯＹを用いて、熱板接触加熱方式である仮撚り加工機にて、下記の仮撚り加工条件で、延伸仮撚り加工を行い、８４ｄｔｅｘ／３６ｆの仮撚り加工糸（Ｄｒａｗ  Ｔｅｘｔｕｒｉｎｇ  Ｙａｒｎ；以下ＤＴＹと略す）を得た。この仮撚り加工糸を用いて、２０℃、６５％ＲＨの温湿度条件下で、制電性、集束性、処理剤相溶性、染色性については実施例１〜１５と同じ方法により、ラビング特性については実施例１６〜２１と同じ方法により、平滑性については下記の方法により評価を行った。その結果を表５に示す。
【００８０】
＜仮撚り加工条件＞
熱板接触加熱方式である仮撚り加工機の延伸仮撚り条件
仮撚り加工機：帝人精機（株）製 ＨＴＳ−１５Ｖ
加工速度：８００m/min
延伸比(ＤＲ)：１．６０
撚り掛け装置：３軸ディスク摩擦方式  １−５−１
（ガイドディスク１枚−ワーキング（ポリウレタン）ディスク５枚−ガイドディスク１枚）
ディスク速度／糸速度（Ｄ／Ｙ）：１．８
オーバーフィード率：３％
第一ヒーター（加撚側）温度：２００℃
第二ヒーター（解撚側）温度：室温
【００８１】
（平滑性）
走糸法摩擦測定機（東レエンジニアリング製ＹＦ−８７０）を用い、下記条件で摩擦を測定し、摩擦係数を算出した。なお、表では平滑性と示す。
糸速度：１００ｍ／ｍｉｎ
ホットローラー温度：２０℃
摩擦体：φ４０ｍｍ梨地クロムピン
接触角（θ）：π（ラジアン）
荷重（Ｔ１）：１０ｇ
摩擦係数＝（１／θ）ｌｎ（Ｔ２／Ｔ１）    
Ｔ２：測定張力
＜判定方法＞
平滑性良好：摩擦係数０．３００以下
平滑性不良：摩擦係数０．３００より大
【００８２】
【表１】
0005730144.tif 000003
「ＰＯＥ３０ｍｏｌ硬化ひまし油エーテル、マレイン酸、ステアリン酸縮合物」は、硬化ひまし油エーテルとマレイン酸との縮合物の水酸基をステアリン酸で封鎖したエステルをいう。
【００８３】
【表２】
0005730144.tif 000004
【００８４】
【表３】
0005730144.tif 000005
【００８５】
【表４】
0005730144.tif 000006
【００８６】
【表５】
0005730144.tif 000007
【図１】
0005730144.tif 000009